{
    "protocol": "将单体 A1、单体 A2、单体 A3、单体 A4、单体 A5、引发剂、碱性化合物加入到溶剂中，在温度为 50~95°C 的条件下反应 3~24h 得到两亲性共聚物；将交联剂、表面活性剂、流平剂、溶剂加入到制得的两亲性共聚物中，在室温条件下搅拌混合，制得基于两亲性共聚物的防雾涂层组合物。按照上述的基于两亲性共聚物的防雾涂层组合物组分进行备料，将单体 A1、单体 A2、单体 A3、单体 A4、单体 A5、引发剂、碱性化合物加入到溶剂中，在温度为 50∼95°C 的条件下反应 3∼24h 得到两亲性共聚物；将交联剂、表面活性剂、流平剂加入到制得的两亲性共聚物中，在室温条件下搅拌混合，制得基于两亲性共聚物的防雾涂层组合物。步骤一，两亲性共聚物的制备，向500mL玻璃三口烧瓶反应容器中加入作为溶剂的100g异丙醇、作为单体A的30g的N‑乙烯基‑2‑吡咯烷酮、作为单体A2的20g丙烯酸羟乙 Ester、作为单体A3的30g甲基丙烯酸甲酯、作为单体A4的18g的N,N-二甲基丙烯酸胺、作为单体A5的1g的2‑丙烯酰胺‑2‑甲基丙磺酸、作为碱性化合物的0.2g吡啶，在磁力搅拌下升温加热至55°C，然后将作为溶液自由基聚合引发剂的1g偶氮二异丁腈加入三口瓶反应器中，将水浴锅温度升高至75°C继续反应10小时，得到200.2g质量浓度为50%的两亲性共聚物溶液。"
}